(57)【要約】      （修正有）【課題】自動車等の遮光天井に使用される繊維質のノンハロゲン系の遮光シートを提供することで、遮光シートの遮光率を９９．９９％以上とし、しかも不燃性で安価に提供する。【解決手段】化学構造中に塩素原子を有しない樹脂に充填剤が混合されてなる遮光性樹脂組成物４を布帛２にコーティングした遮光シート１であって、カーボンブラックを含有してなる樹脂コート層３を濃色に着色した布帛２に積層し、さらに難燃剤を含有した難燃性遮光性樹脂組成物４を前記樹脂コート層に積層する。【選択図】図１
2010017928.tif 000002
【特許請求の範囲】
【請求項１】
遮光性樹脂組成物を布帛にコーティングした遮光シートであって、カーボンブラックを含有してなる樹脂コート層を濃色に着色した布帛に積層し、さらに難燃剤を含有した難燃性遮光性樹脂組成物を前記樹脂コート層に積層したことを特徴とする遮光シート。
【請求項２】
遮光性樹脂組成物を布帛にコーティングした遮光シートであって、カーボンブラックを含有してなる樹脂コート層を濃色に着色した布帛に積層し、次にカーボンブラックと難燃剤を含有した難燃コート層を前記樹脂コート層に積層し、さらに難燃剤を含有した難燃性遮光性樹脂組成物を前記難燃コート層に積層したことを特徴とする遮光シート。
【請求項３】
前記樹脂コート層は、カーボンブラックを０．０１〜５０重量％含有したウレタン樹脂またはアクリル樹脂からなることを特徴とする請求項１または２に記載の遮光シート。
【請求項４】
前記難燃コート層は、カーボンブラックを０．０１〜５０重量％含有し、難燃剤としてノンハロゲン系の難燃剤を５〜８０重量％含有したウレタン樹脂またはアクリル樹脂からなることを特徴とする請求項２に記載の遮光シート。
【請求項５】
前記難燃性遮光性樹脂組成物は、難燃剤としてノンハロゲン系の難燃剤を５〜８０重量％含有し、充填剤として酸化チタンを１〜５０重量％を含有した、ウレタン樹脂エマルジョンまたはアクリル樹脂エマルジョンであることを特徴とする請求項１〜４のいずれか１項に記載の遮光シート。
【発明の詳細な説明】
【技術分野】
【０００１】
本発明は、サンルーフ仕様の自動車等において、サンルーフを使用しないときに使われる遮光天井に使用される繊維質の遮光シートに関するものである。
【背景技術】
【０００２】
サンルーフ仕様の自動車等において、サンルーフを使用しないときは、遮光性のある天井を収納装置から引き出してサンルーフ面に重ね、太陽光が車内に入るのを防いでいる。該遮光性のある天井は、繊維質の天井材（遮光性なし）に遮光シート（繊維質で遮光性あり）を積層一体化したものが多く、ロール形状に巻き取って収納装置に収納される機構のものが一般的である。
【０００３】
しかしながら、従来から使われていた遮光シートでは、遮光率が不十分で、改善が求められていた。
【０００４】
特許文献１おいて、難燃性を考慮し、遮光性にも優れたカーテン用布帛として耐炎化繊維を含んでなる層の少なくとも片面に、合成繊維および／または天然繊維を含んでなる層を積層したカーテンが開示されているが、厚みが厚く高価なものであって車両天井用遮光シートには不向きであった。
【０００５】
また、特許文献２では、濃色に染色された透光性の布帛の片面に反射性の金属層が形成された遮光シートが記載されており、これを車の窓に装着した時には、車外からは車内を見ることができないで、車内から車外は明確に見ることができる遮光シートとしている。しかしながらこの遮光シートは、車両天井用遮光シートとしては、遮光率が不十分で、高価なものであった。
【特許文献１】特開２００５−３３４４２５号公報
【特許文献２】特開平７−３２４２８０号公報
【発明の開示】
【発明が解決しようとする課題】
【０００６】
本発明の課題は、自動車等の遮光天井に使用される繊維質のノンハロゲン系の遮光シートを提供することで、遮光シートの遮光率を９９．９９％以上とし、ＶＯＣの発生もなく、しかも不燃性で安価に提供することを課題とする。
【課題を解決するための手段】
【０００７】
本発明は、上記課題を解決するために以下の手段を提供する。
【０００８】
［１］遮光性樹脂組成物を布帛にコーティングした遮光シートであって、カーボンブラックを含有してなる樹脂コート層を濃色に着色した布帛に積層し、さらに難燃剤を含有した難燃性遮光性樹脂組成物を前記樹脂コート層に積層したことを特徴とする遮光シート。
【０００９】
［２］遮光性樹脂組成物を布帛にコーティングした遮光シートであって、カーボンブラックを含有してなる樹脂コート層を濃色に着色した布帛に積層し、次にカーボンブラックと難燃剤を含有した難燃コート層を前記樹脂コート層に積層し、さらに難燃剤を含有した難燃性遮光性樹脂組成物を前記難燃コート層に積層したことを特徴とする遮光シート。
【００１０】
［３］前記樹脂コート層は、カーボンブラックを０．０１〜５０重量％含有したウレタン樹脂またはアクリル樹脂からなることを特徴とする前項１または２に記載の遮光シート。
【００１１】
［４］前記難燃コート層は、カーボンブラックを０．０１〜５０重量％含有し、難燃剤としてノンハロゲン系の難燃剤を１〜５０重量％含有したウレタン樹脂またはアクリル樹脂からなることを特徴とする前項２に記載の遮光シート。
【００１２】
［５］前記難燃性遮光性樹脂組成物は、難燃剤としてノンハロゲン系の難燃剤を５〜８０重量％含有し、充填剤として酸化チタンを１〜５０重量％を含有した、ウレタン樹脂エマルジョンまたはアクリル樹脂エマルジョンであることを特徴とする前項１〜４のいずれか１項に記載の遮光シート。
【発明の効果】
【００１３】
［１］の発明では、樹脂コート層を濃色に着色した布帛に積層しさらに樹脂コート層上に難燃性遮光性樹脂組成物を積層するので、樹脂コート層を挟んで布帛と難燃性遮光性樹脂組成物が強固に接着することができ、天井材と接着したときに、遮光シートの剥離強度を高めることができる。また、樹脂コート層にカーボンブラックを含有しているので、遮光シートを布帛側からみたとき、ギラツキ感のない繊維質感のある遮光シートとすることができる。さらに難燃剤を含有した難燃性遮光性樹脂組成物を樹脂コート層に積層するので、難燃性に優れた遮光シートを得ることができる。
【００１４】
［２］の発明では、［１］の発明に加えて、カーボンブラックと難燃剤を含有した難燃コート層を樹脂コート層に積層しているので、さらに難燃性能に優れた遮光シートを得ることができる。
【００１５】
［３］の発明では、前記樹脂コート層は、カーボンブラックを０．０１〜５０重量％含有したウレタン樹脂またはアクリル樹脂からなるので、遮光シートを布帛側からみたとき、ギラツキ感のない落ち着いた風合いの遮光シートとすることができる。
【００１６】
［４］の発明では、難燃コート層は、カーボンブラックを０．０１〜５０重量％含有し、難燃剤としてノンハロゲン系の難燃剤を５〜８０重量％含有したウレタン樹脂またはアクリル樹脂からなるので、燃焼時に有害ガスを発生しない難燃性能に優れた遮光シートを得ることができる。
【００１７】
［５］の発明では、難燃性遮光性樹脂組成物において、難燃剤としてノンハロゲン系の難燃剤を５〜８０重量％含有しているので、火災時や焼却処分時に有害ガスの発生がなく、難燃性に優れた遮光シートとすることができる。また、充填剤として酸化チタンを１〜５０重量％を含有しているので遮光性に優れた遮光シートとすることができる。難燃性遮光性樹脂組成物の樹脂がウレタン樹脂エマルジョンまたはアクリル樹脂エマルジョンであるので、塗布しやすく塗工安定性にすぐれているので、厚さムラの少ない遮光シートとすることができる。
【発明を実施するための最良の形態】
【００１８】
この発明に係る遮光シートの一実施形態を図面に基づいて説明する。この実施形態の遮光シート（１）は、濃色に着色した布帛（２）に樹脂コート層（３）を積層し、さらに樹脂コート層（３）上に難燃性遮光性樹脂組成物（４）を積層し一体化した積層構造をしている。（図１参照）また、別の実施形態として、樹脂コート層（３）と難燃性遮光性樹脂組成物（４）の間に難燃コート層（５）を積層し一体化した積層構造をしているものを示している。（図２参照）
【００１９】
この発明において、濃色に着色した布帛（２）は、黒色等のように濃い色であればどのような色であっても構わない。濃色に着色することによって、光の反射が押さえられ遮光性の向上した布帛とすることができる。また遮光シートの布帛としては、織物、編物、不織布等特に限定されないが、ある程度目の詰まった布帛を用いる方が遮光性が向上し、樹脂コート層（３）が染み出さないことから好ましい。布帛の厚みとしては、０．０５〜１ｍｍが、目付は３０〜２００ｇ／ｍ２が好ましい。また、布帛（２）の繊維は特に限定されないが、車両天井用の遮光シートには、難燃性や、価格面からポリエステル繊維が好ましい。
【００２０】
樹脂コート層（３）はウレタン樹脂またはアクリル樹脂からなる樹脂層で、難燃性遮光性樹脂組成物が布帛（２）側に染み出すのを防ぎ、布帛と難燃性遮光性樹脂組成物が樹脂コート層を挟んで強固に接着させるために積層する。樹脂コート層（３）は、カーボンブラックを含有していることが好ましい。カーボンブラックの含有量は０．１〜５重量％が好ましい。０．１重量％を下回れば、ギラツキ感が発現し、また遮光性も不足する。また、５重量％を上回って添加しても遮光性の向上はみられず、ロール状に巻取る場合の柔軟性に欠けたものとなることから好ましくない。また、カーボンブラックの含有量は、難燃性能にも影響するので５重量％以内にするのが好ましい。樹脂コート層（３）を布帛に積層する方法は特に限定されない。例えば、ナイフコート、ロールコート、リバースコート、グラビアコート、スクリーンコート、スプレー等を挙げることができる。また、塗布量としては１０〜２００ｇ／ｍ２が好ましい。
【００２１】
難燃コート層（５）は、ウレタン樹脂またはアクリル樹脂からなる樹脂層で、難燃剤を含有している。難燃剤としては、ノンハロゲン系の難燃剤が好ましく、例えば、トリクレジルホスフェート、トリアリルホスフェート、芳香族縮合リン酸エステル、トリスβ-クロロプロピルホスフェート、ポリリン酸アンモニウム、その他ポリリン酸塩等を挙げることができる。難燃剤の含有量は１〜８０重量％が好ましい。１重量％を下回れば、難燃性能が不足し、また、８０重量％を上回って添加しても難燃性能の向上はみられず、硬く柔軟性に欠けたものとなることから好ましくない。また、難燃コート層（５）は、樹脂コート層と同様にカーボンブラックを０．０１〜５０重量％含有している。０．０１重量％を下回れば、ギラツキ感が発現し、また遮光性も不足する。また、５０重量％を上回って添加しても遮光性の向上はみられず、難燃性能が低下し、柔軟性に欠けたものとなることから好ましくない。難燃コート層（５）の塗布方法は、ナイフコート、ロールコート、リバースコート、グラビアコート、スクリーンコート、スプレー等を挙げることができる。
【００２２】
難燃性遮光性樹脂組成物（４）は、難燃剤としてノンハロゲン系の難燃剤を２０〜６０重量％含有しているのが好ましい。ノンハロゲン系の難燃剤としては、例えば、トリクレジルホスフェート、トリアリルホスフェート、芳香族縮合リン酸エステル、トリスβ-クロロプロピルホスフェート、ポリリン酸アンモニウム、その他ポリリン酸塩等を挙げることができる。ノンハロゲン系の難燃剤であるので、燃焼時に有害ガスの発生する恐れはない。ノンハロゲン系の難燃剤の含有量としては５〜８０重量％が好ましく、５重量％を下回れば、難燃性能が不足し、また、８０重量％を上回って添加しても難燃性能の向上はみられず、硬く柔軟性に欠けたものとなることから好ましくない。
【００２３】
また、難燃性遮光性樹脂組成物（４）は、充填剤として酸化チタンを１〜５０重量％を含有した、ウレタン樹脂エマルジョンまたはアクリル樹脂エマルジョンであるのが好ましい。充填剤として酸化チタンを含有するので白色系で光反射性能に優れ、高い遮光性を得ることができる。酸化チタンの配合量が１重量％を下回れば、遮光性能が不足し、また、５０重量％を上回って添加しても、硬く柔軟性に欠けたものとなることから好ましくない。また、難燃性遮光性樹脂組成物（４）は、ウレタン樹脂エマルジョンまたはアクリル樹脂エマルジョンであることが塗布加工の容易性を確保し望ましい形態である。難燃性遮光性樹脂組成物（４）の塗布方法は例えば、ナイフコート、ロールコート、リバースコート、グラビアコート、スクリーンコート、スプレー法等を挙げることができ塗布後乾燥処理して遮光シートを得る。
【００２４】
なお、以下の実施例、比較例で得た遮光シートについて、下記評価法に基づいて各種評価をおこなった。
【００２５】
＜遮光率＞
社団法人日本インテリアファブリックス協会の定めるカーテン遮光性（表１）に則って評価し、遮光率９９．９９％以上を合格とした。
【００２６】
【表１】
2010017928.tif 000003
【００２７】
＜剥離強度＞
遮光シートと天井材の生地を接着フィルム（ホットメルトフィルム）で熱圧着させて、遮光シートと天井材の生地を引っ張り、強度を測定した。２０Ｎ／ｉｎｃｈ以上を合格とした。
【００２８】
＜燃焼性能＞
ＭＶＳＳ  （自動車用内装材の燃焼性試験方法）に基づいて燃焼性能を確認し、燃焼速度８０mm/min以下で合格とした。
【実施例】
【００２９】
＜実施例１＞
黒色に染色した  ポリエステル製の布帛（経糸８４Ｔ−３６フィラメント単糸、緯糸８４Ｔ−３６フィラメント単糸、目付８０ｇ／ｍ２の平織布、厚さ０．１５〜０．２ｍｍ）に、樹脂コート層として、カーボンブラックを１重量％含有させたアクリル樹脂を１０ｇ／ｍ２ロールコート法で塗布し、さらに樹脂コート層上にポリリン酸アンモニウムを４５重量％と酸化チタン７重量％を含有したアクリル樹脂エマルジョン（固形分５０％）の難燃性遮光性樹脂組成物をロールコート法で塗布し、１５０℃で五分間乾燥して遮光シートを得た。各種性能試験では、遮光率は９９．９９％以上、剥離強度３２Ｎ／ｉｎｃｈ、燃焼性能は不燃で合格の評価であった。
【００３０】
＜実施例２＞
実施例１において、樹脂コート層と難燃性遮光性樹脂組成物の間に、難燃コート層としてポリリン酸アンモニウムを４９重量％含有したアクリル樹脂を４９ｇ／ｍ２ロールコート法で塗布した以外は、実施例１と同様にして遮光シートを得た。各種性能試験では、遮光率は９９．９９％以上、剥離強度３１Ｎ／ｉｎｃｈ、燃焼性能は不燃で合格の評価であった。
【００３１】
＜実施例３＞
実施例１において、樹脂コート層として、カーボンブラックを５重量％含有させた以外は、実施例１と同様にして遮光シートを得た。各種性能試験では、遮光率は９９．９９％以上、剥離強度３１Ｎ／ｉｎｃｈ、燃焼性能は不燃で合格であったが、実施例１よりやや硬い印象を受けた。
【００３２】
＜実施例４＞
実施例１において、ポリリン酸アンモニウムを６０重量％と酸化チタン２０重量％を含有した以外は、実施例１と同様にして遮光シートを得た。各種性能試験では、遮光率は９９．９９％以上、剥離強度３１Ｎ／ｉｎｃｈ、燃焼性能は不燃で合格の評価であったが、実施例１よりやや硬いものであった。
【００３３】
＜比較例１＞
実施例１において、黒色に染色した  ポリエステル製の布帛を黒色に染色しない、生地の状態のポリエステル製の布帛にした以外は、実施例１と同様にして遮光シートを得た。各種性能試験では、遮光率が９９．８３％となり不合格であった。
【００３４】
＜比較例２＞
実施例１において、樹脂コート層として、カーボンブラックを含有しないアクリル樹脂にした以外は、実施例１と同様にして遮光シートを得た。各種性能試験では、問題なかったが、ポリエステル製の布帛の隙間から見える樹脂コート層にギラツキ感があってプラスチックライクな風合となり不合格とした。
【００３５】
＜比較例３＞
実施例１において、樹脂コート層を塗布するのを省き、アクリル樹脂エマルジョン（固形分５０％）の難燃性遮光性樹脂組成物をロールコート法で塗布したが、ポリエステル製の布帛の隙間から樹脂が染み出して商品にならなかった。
【００３６】
＜比較例４＞
実施例１において、ポリリン酸アンモニウムを３重量％と酸化チタン０．５重量％を含有した以外は、実施例１と同様にして遮光シートを得た。各種性能試験では、遮光率は９９．８６％以上、剥離強度３１Ｎ／ｉｎｃｈ、燃焼性能は１２０ｍｍ／ｍｉｎで不合格であった。
【００３７】
＜比較例５＞
実施例１において、ポリリン酸アンモニウムを８５重量％と酸化チタン５重量％を含有した以外は、実施例１と同様にして遮光シートを得た。各種性能試験では、遮光率は９９．８６％以上、剥離強度２５Ｎ／ｉｎｃｈ、燃焼性能は不燃で合格であったが、風合が硬くなりすぎて不合格とした。
【産業上の利用可能性】
【００３８】
遮光性の繊維質シートとして、車両等の天井材以外にも、インテリア用の遮光性カーテン等の用途にも適用できる。
【図面の簡単な説明】
【００３９】
【図１】遮光シートの構成を示した説明図である。（実施例１）
【図２】遮光シートの他の構成を示した説明図である。（実施例２）
【符号の説明】
【００４０】
１    遮光シート
２    濃色に着色した布帛
３    樹脂コート層
４    難燃性遮光性樹脂組成物
５    難燃コート層
６    天井材
【図１】
2010017928.tif 000004
【図２】
2010017928.tif 000005